СПОСОБ ПОЛУЧЕНИЯ БИОТОПЛИВА, ГДЕ ТЕПЛОТУ ОТ РЕАКЦИЙ ОБРАЗОВАНИЯ УГЛЕРОД-УГЛЕРОДНЫХ СВЯЗЕЙ ИСПОЛЬЗУЮТ ДЛЯ ПРОВЕДЕНИЯ РЕАКЦИЙ ГАЗИФИКАЦИИ БИОМАССЫ

1. Способ получения углеводородов и кислородсодержащих углеводородов, включающий:
а) проведение эндотермической реакции газификации с реагентом из биомассы при температуре менее или равной примерно 750 К, с получением синтез-газа;
б) проведение экзотермической реакции утилизации синтез-газа или реакции образования углерод-углеродных связей с синтез-газом стадии (а) при температуре выше или равной температуре реакции газификации, выполняемой на стадии (а), где реакция производит углеводороды или кислородсодержащие углеводороды и теплоту, и
в) использование теплоты, выделяемой при реакции утилизации синтез-газа или реакции образования углерод-углеродных связей стадии (б), в эндотермической реакции газификации стадии (а).
2. Способ по п.1, в котором стадия (а) включает проведение эндотермической реакции газификации при температуре менее или равной примерно 625 К.
3. Способ по п.1, в котором стадия (а) включает проведение эндотермической реакции газификации при температуре менее или равной примерно 575 К.
4. Способ по п.1, в котором стадия (а) включает проведение эндотермической реакции газификации при температуре менее или равной примерно 550 К.
5. Способ по пп.1-4, включающий выполнение стадии (а) и стадии (б) одновременно в одном реакционном сосуде.
6. Способ по п.5, включающий выполнение стадии (а) и стадии (б) с использованием только одного слоя катализатора.
7. Способ по п.6, включающий выполнение стадии (а) и стадии (б) одновременно с одним слоем катализатора, где слой катализатора включает смесь катализаторов или один катализатор, имеющие размеры и скомпонованные, чтобы катализировать реакции обеих стадий (а) и (б).
8. Способ по п.5, включающий выполнение стадии (а) и стадии (б) с использованием более одного слоя катализатора.
9. Способ по любому из пп.1-4, включающий выполнение стадии (а) перед стадией (б) и выполнение стадии (а) и стадии (б) последовательно в отдельных реакционных сосудах.
10. Способ по любому из пп.1-4, в котором стадия (а) включает проведение эндотермической реакции газификации с реагентом, включающим одно или более соединений, выбираемых из группы, состоящей из полисахаридов, моносахаридов и полиолов.
11. Способ по п.10, в котором стадия (а) включает проведение эндотермической реакции газификации с реагентом, включающим глицерин.
12. Способ по любому из пп.1-4, в котором стадия (б) включает проведение реакции Фишера-Тропша.
13. Способ по любому из пп.1-4, в котором стадию (а) и стадию (б) выполняют, используя один или более катализаторов, включающих металл Группы VIIIB (Fe, Co, Ni, Ru, Rh, Pd, Os, Ir и Pt).
14. Способ по п.13, в котором катализатор сплавляют, соединяют, или в него дополнительно включают один или более элементов, выбираемых из группы, состоящей из Cu, К, Mn, La, Re, Zn, Si, Ag, Се, Gd, Th, Mn, Zr, Ti, Cr, V, Li, Na, Rb, Cs, Mo, Au, В и Cl, и их оксиды.
15. Способ по любому из пп.1-4, в котором стадию (а) и стадию (б) выполняют, используя один или более катализаторов, включающих платину, рутений, рений и их сочетания.
16. Способ по любому из пп.1-4, в котором стадию (а) и стадию (б) выполняют, используя один или более катализаторов, включающих метал группы VIIIB и расположенных на носителе.
17. Способ по п.16, в котором носитель выбирают из группы, состоящей из углерода и оксидов алюминия, церия, циркония и магния, и их сочетаний.
2
2
2
3
2
x
y
2
2
2
3
2
4
x
y
2
x
y
2
2
3
2
5
2
18. Способ по п.16, в котором носитель выбирают из группы, состоящей из TiO, SiO, AlO, MgO, ZrO, ZrTiO, ThO, кизельгура, LaO, MgCrO, TiSiO, TiZrO, ZnO, CrO, MnO, NOO, CeO, цеолита Y, цеолита USY, цеолита ZSM-5, цеолита МСМ - 41, цеолита МСМ - 22, цеолита HZSM - 5, цеолита Н-ВЕА, цеолита HY, Fe-замещенного цеолита LTL, деламинированного цеолита ITQ-6, деламинированного цеолита ITQ-2, молекулярных сит HMS, монтмориллонита, макропористого стирол-дивинилбензола, 4-винилпридин-дивинилбензола, антрацена, карбонизированного хинолина и их сочетаний.
2
3
2
2
2
19. Способ по любому из пп.1-4, в котором стадию (а) и стадию (б) выполняют, используя по меньшей мере один катализатор, включающий платину, рутений, рений и их сочетания, и где катализатор размещают на носителе, выбираемом из группы, состоящей из углерода, AlO, CeO, ZrO, MgO, ZrO и их сочетаний.
20. Способ по любому из пп.1-4, в котором синтез-газ из стадии (а) вводят непосредственно в реакцию стадии (б) без какой-либо предварительной обработки.
2
36
21. Способ получения С-С линейных или разветвленных углеводородов, или кислородсодержащих углеводородов, включающий:
а) проведение эндотермической реакции газификации с потоком реагента, включающим соединения, выбираемые из группы, состоящей из полисахаридов, моносахаридов, полиолов и их сочетаний, при температуре менее или равной примерно 625 К, с получением синтез-газа;
2
36
б) проведение экзотермической реакции Фишера-Тропша с синтез-газом стадии (а) при температуре выше или равной температуре реакции газификации, выполняемой на стадии (а), где реакция производит С-С углеводороды или кислородсодержащие углеводороды и теплоту, и
в) использование теплоты, выделяемой из реакции Фишера-Тропша стадии (б), в эндотермической реакции газификации стадии (а).
22. Способ по п.21, включающий выполнение стадии (а) и стадии (б) одновременно в одном реакционном сосуде.
23. Способ по п.22, включающий выполнение стадии (а) и стадии (б) с использованием только одного слоя катализатора.
24. Способ по п.21, включающий выполнение стадии (а) и стадии (б) одновременно, с одним слоем катализатора, где слой катализатора включает смесь катализаторов или один катализатор, имеющие размеры и скомпонованные, чтобы катализировать реакции обеих стадий (а) и (б).
25. Способ по п.22, включающий выполнение стадии (а) и стадии (б) с использованием более одного слоя катализатора.
26. Способ по п.21, включающий выполнение стадии (а) перед стадией (б) и выполнение стадии (а) и стадии (б) последовательно в отдельных реакционных сосудах.
27. Способ по п.21, в котором стадия (а) включает проведение эндотермической реакции газификации с реагентом, включающим одно или более соединений, выбираемых из группы, состоящей из полисахаридов, моносахаридов и полиолов.
28. Способ по п.27, в котором стадия (а) включает проведение эндотермической реакции газификации с реагентом, включающим глицерин.
29. Способ по п.21, в котором стадию (а) и стадию (б) выполняют, используя один или более катализаторов, включающих металл Группы VIIIB (Fe, Co, Ni, Ru, Rh, Pd, Os, Ir и Pt).
30. Способ по п.29, в котором катализатор сплавляют, соединяют, или в него дополнительно включают один или более элементов, выбираемых из группы, состоящей из Cu, К, Mn, La, Re, Zn, Si, Ag, Се, Gd, Th, Mn, Zr, Ti, Cr, V, Li, Na, Rb, Cs, Mo, Au, В и Cl, и их оксиды.
31. Способ по п.21, в котором стадию (а) и стадию (б) выполняют, используя один или более катализаторов, включающих платину, рутений, рений и их сочетания.
32. Способ по п.21, в котором стадию (а) и стадию (б) выполняют, используя один или более катализаторов, включающих метал группы VIIIB и расположенных на носителе.
33. Способ по п.32, в котором носитель выбирают из группы, состоящей из углерода и оксидов алюминия, церия, циркония и магния, и их сочетаний.
2
2
2
3
2
x
y
2
2
2
3
2
4
x
y
2
x
y
2
2
3
2
3
2
34. Способ по п.32, в котором носитель выбирают из группы, состоящей из TiO, SiO, AlO, MgO, ZrO, ZrTiO, ThO, кизельгура, LaO, MgCrO, TiSiO, TiZrO, ZnO, CrO, MnO, NbO, CeO, цеолита Y, цеолита USY, цеолита ZSM-5, цеолита МСМ - 41, цеолита МСМ - 22, цеолита HZSM - 5, цеолита Н-ВЕА, цеолита HY, Fe-замещенного цеолита LTL, деламинированного цеолита ITQ-6, деламинированного цеолита ITQ-2, молекулярных сит HMS, монтмориллонита, макропористого стирол-дивинилбензола, 4-винилпридин-дивинилбензола, антрацена, карбонизированного хинолина и их сочетаний.
2
3
2
2
2
35. Способ по п.21, в котором стадию (а) и стадию (б) выполняют, используя по меньшей мере один катализатор, включающий платину, рутений, рений и их сочетания, и где катализатор размещают на носителе, выбираемом из группы, состоящей из углерода, AlO, CeO, ZrO, MgO, ZrO, и их сочетаний.
36. Способ по любому из пп.21-35, в котором синтез-газ из стадии (а) вводят непосредственно в реакцию стадии (б) без какой-либо предварительной обработки.
2
36
37. Способ получения С-С линейных или разветвленных углеводородов, или кислородсодержащих углеводородов, включающий:
а) проведение эндотермической реакции газификации с потоком реагента, включающим глицерин, при температуре менее или равной примерно 625 К, используя катализатор, включающий металл Группы VIIIB, с получением синтез-газа;
2
36
б) проведение экзотермической реакции Фишера-Тропша с синтез-газом стадии (а) при температуре выше или равной температуре реакции газификации, выполняемой на стадии (а), где реакция производит С-С углеводороды или кислородсодержащие углеводороды и теплоту, и
в) использование теплоты, выделяемой из реакции Фишера-Тропша стадии (б), в эндотермической реакции газификации стадии (а).
38. Способ по п.37, включающий выполнение стадии (а) и стадии (б) одновременно в одном реакционном сосуде.
39. Способ по п.38, включающий выполнение стадии (а) и стадии (б) с использованием только одного слоя катализатора.
40. Способ по п.39, включающий выполнение стадии (а) и стадии (б) одновременно, с одним слоем катализатора, где слой катализатора включает смесь катализаторов или один катализатор, имеющие размеры и скомпонованные, чтобы катализировать реакции обеих стадий (а) и (б).
41. Способ по п.38, включающий выполнение стадии (а) и стадии (б) с использованием более одного слоя катализатора.
42. Способ по п.37, включающий выполнение стадии (а) перед стадией (б) и выполнение стадии (а) и стадии (б) последовательно в отдельных реакционных сосудах.
43. Способ по п.37, в котором стадию (а) и стадию (б) выполняют, используя один или более катализаторов, включающих металл Группы VIIIB (Fe, Co, Ni, Ru, Rh, Pd, Os, Ir и Pt).
44. Способ по п.43, в котором катализатор сплавляют, соединяют или в него дополнительно включают один или более элементов, выбираемых из группы, состоящей из Cu, К, Mn, La, Re, Zn, Si, Ag, Се, Gd, Th, Mn, Zr, Ti, Cr, V, Li, Na, Rb, Cs, Mo, Au, В и Cl, и их оксиды.
45. Способ по п.37, в котором стадию (а) и стадию (б) выполняют, используя один или более катализаторов, включающих платину, рутений, рений и их сочетания.
46. Способ по п.37, в котором стадию (а) и стадию (б) выполняют, используя один или более катализаторов, включающих метал группы VIIIB и расположенных на носителе.
47. Способ по п.46, в котором носитель выбирают из группы, состоящей из углерода и оксидов алюминия, церия, циркония и магния, и их сочетаний.
2
2
2
3
2
x
y
2
2
2
3
2
4
x
y
2
x
y
2
2
3
2
5
2
48. Способ по п.46, в котором носитель выбирают из группы, состоящей из TiO, SiO, AlO, MgO, ZrO, ZrTiO, ThO, кизельгура, LaO, MgCrO, TiSiO, TiZrO, ZnO, CrO, MnO, NOO, CeO, цеолита Y, цеолита USY, цеолита ZSM-5, цеолита МСМ - 41, цеолита МСМ - 22, цеолита HZSM - 5, цеолита Н-ВЕА, цеолита HY, Fe-замещенного цеолита LTL, деламинированного цеолита ITQ-6, деламинированного цеолита ITQ-2, молекулярных сит HMS, монтмориллонита, макропористого стирол-дивинилбензола, 4-винилпридин-дивинилбензола, антрацена, карбонизированного хинолина и их сочетаний.
2
3
2
2
2
49. Способ по п.37, в котором стадию (а) и стадию (б) выполняют, используя по меньшей мере один катализатор, включающий платину, рутений, рений и их сочетания, и где катализатор размещают на носителе, выбираемом из группы, состоящей из углерода, AlO, CeO, ZrO, MgO, ZrO, и их сочетаний.
50. Способ по любому из пп.37-49, в котором синтез-газ из стадии (а) вводят непосредственно в реакцию стадии (б) без какой-либо предварительной обработки.